МРАМОРНАЯ КРОШКА ДЛЯ ИСКУССТВЕННОГО МРАМОРА, СПОСОБ ЕЕ ПОЛУЧЕНИЯ И ИСКУССТВЕННЫЙ МРАМОР, ЕЕ СОДЕРЖАЩИЙ

1. Мраморная крошка, полученная путем отверждения полимерной композиции, содержащей связующие и реакционноспособные мономеры, отличающаяся тем, что связующие содержат галогеналкоксилированный ди(мет)акрилатный олигомер.
2. Мраморная крошка по п.1, отличающаяся тем, что полимерная композиция содержит от 50 до 90 частей по массе связующих и от 10 до 50 частей по массе реакционноспособных мономеров.
3. Мраморная крошка по п.2, отличающаяся тем, что связующие дополнительно содержат галогенированный уретанакрилат, галогенированный эпоксиакрилат или их смесь.
4. Мраморная крошка по п.3, отличающаяся тем, что среднечисленная молекулярная масса галогенированного уретанакрилата составляет от 900 до 4000, а среднечисленная молекулярная масса галогенированного эпоксиакрилата составляет от 600 до 3500.
5. Мраморная крошка по п.1, отличающаяся тем, что реакционноспособные мономеры выбраны из группы, состоящей из стирольного мономера, бромстирола, винилтолуола, метил(мет)акрилата, этил(мет)акрилата, 2-этилгексил(мет)акрилата, октил(мет)акрилата, додецил(мет)акрилата, октадецил(мет)акрилата, метилциклогексил(мет)акрилата, изоборнил(мет)акрилата, фенил(мет)акрилата, бензил(мет)акрилата, хлорфенил(мет)акрилата, метоксифенил(мет)акрилата, бромфенил(мет)акрилата, этиленгликольди(мет)акрилата, 1,2-пропиленгликоль(мет)акрилата, 1,3-бутандиолди(мет)акрилата, 1,3-пропиленгликоль(мет)акрилата, 1,4-бутандиолди(мет)акрилата, 1,5-пентандиолди(мет)акрилата, неопентилгликольди(мет)акрилата, диэтиленгликольди(мет)акрилата, триэтиленгликольди(мет)акрилата, дипропиленгликольди(мет)акрилата, диаллилтерефталата, диаллилфталата, диаллилкарбоната, дивинилбензола, α-метилстирола, димера α-метилстирола, триметилолпропантри(мет)акрилата, пентаэритритолтри(мет)акрилата, пентаэритритолтетра(мет)акрилата, дипентаэритритолгекса(мет)акрилата, этоксиэтилакрилата, эпоксиакрилата глицидил(мет)акриловой кислоты, 1,6-гександиолди(мет)акрилата, глицеринтри(мет)акрилата, метилпропандиолди(мет)акрилата, полиэтиленгликольди(мет)акрилата и их смесей.
6. Мраморная крошка по п.1, отличающаяся тем, что дополнительно содержит добавки, выбранные из группы, состоящей из красящего вещества, пеногасителя, сшивающего агента, поглотителя ультрафиолетового излучения, светорассеивающей добавки, ингибитора полимеризации, антистатической добавки, огнезащитного средства, термостабилизатора и их смесей.
7. Мраморная крошка по п.1, отличающаяся тем, что полимерная композиция дополнительно содержит вторую мраморную крошку, и мраморная крошка имеет форму «крошка-в-крошке», при которой внутри мраморной крошки сформирована вторая мраморная крошка.
8. Мраморная крошка по п.1, отличающаяся тем, что полимерная композиция дополнительно содержит вторую полимерную композицию, имеющую другой цвет или другую степень прозрачности, причем вторая полимерная композиция содержит вторые связующие и вторые реакционноспособные мономеры, и вторые связующие являются одним или более связующих, выбранных из группы, состоящей из галогеналкоксилированного ди(мет)акрилатного олигомера, галогенированного уретанакрилата и галогенированного эпоксиакрилата.
9. Мраморная крошка по п.1, отличающаяся тем, что имеет удельную массу, составляющую от 1,45 до 1,75.
10. Мраморная крошка по п.1, отличающаяся тем, что имеет показатель преломления, измеренный с помощью АВВЕ рефрактометра (ЗТ) при температуре 25°С, составляющий от 1,55 до 1,75.
11. Способ получения мраморной крошки, включающий в себя следующие этапы:
- смешивание связующих, содержащих галогеналкоксилированный ди(мет)акрилатный олигомер, с реакционноспособными мономерами для получения полимерной композиции;
- отверждение полимерной композиции для получения отвержденного продукта, и
- измельчение отвержденного продукта.
12. Способ по п.11, отличающийся тем, что отвержденный продукт измельчают до получения крошки, имеющей диаметр или максимальную длину по диагонали от 0,1 до 30 мм.
13. Способ по п.11, отличающийся тем, что отвержденный продукт измельчают после осаждения на него металла.
14. Способ по п.11, отличающийся тем, что связующие дополнительно содержат галогенированный уретанакрилат, галогенированный эпоксиакрилат или их смесь.
15. Способ по п.11, отличающийся тем, что полимерная композиция дополнительно содержит добавки, выбранные из группы, состоящей из красящего вещества, пеногасителя, сшивающего агента, поглотителя ультрафиолетового излучения, светорассеивающей добавки, ингибитора полимеризации, антистатической добавки, огнезащитного средства, термостабилизатора и их смесей.
16. Способ по п.11, отличающийся тем, что полимерная композиция дополнительно содержит вторую мраморную крошку, и мраморную крошку получают в форме «крошка-в-крошке», при которой внутри мраморной крошки сформирована вторая мраморная крошка.
17. Способ по п.16, отличающийся тем, что вторая мраморная крошка является одной или более мраморных крошек, выбранных из группы, состоящей из мраморной крошки по любому из пп.1-10, мраморной крошки из акрилового искусственного мрамора и мраморной крошки из искусственного мрамора на основе ненасыщенного эфира.
18. Способ по п.11, отличающийся тем, что полимерная композиция дополнительно содержит вторую полимерную композицию, имеющую другой цвет или другую степень прозрачности, причем вторая полимерная композиция содержит вторые связующие и вторые реакционноспособные мономеры, и вторые связующие являются одним или более связующих, выбранных из группы, состоящей из галогеналкоксилированного ди(мет)акрилатного олигомера, галогенированного уретанакрилата и галогенированного эпоксиакрилата, и мраморная крошка имеет текучий рисунок или многослойную структуру.
19. Способ по п.18, отличающийся тем, что полимерная композиция содержит множество вторых полимерных композиций, имеющих различные окраски или степени прозрачности.
20. Искусственный мрамор, содержащий мраморную крошку по любому из п.п.1-10.
21. Искусственный мрамор по п.20, отличающийся тем, что содержит матрицу и диспергированную в ней мраморную крошку.
22. Искусственный мрамор по п.21, отличающийся тем, что удельная масса матрицы составляет от 1,52 до 1,83, удельная масса мраморной крошки составляет от 1,45 до 1,75, и разность удельных масс матрицы и мраморной крошки составляет 2,0 или менее.
23. Искусственный мрамор по п.22, отличающийся тем, что матрица является отвержденным продуктом из отверждаемой композиции, содержащей акриловую жидкую смолу и неорганический наполнитель.